(57)【特許請求の範囲】
【請求項１】
ポリアミド樹脂、ポリエステル樹脂、アクリロニトリル−スチレン共重合樹脂、アクリロニトリル−ブタジエン−スチレン樹脂、ポリカーボネート樹脂、塩化ビニルデン−塩化ビニル共重合体、共重合アクリロニトリル樹脂、及び、ポリウレタン系、ポリアミド系、スチレン系、ポリオレフィン系、ポリブタジエン系、ポリエステル系、エチレン−酢酸ビニル系熱可塑性エラストマーから選ばれる一種又は二種以上である熱可塑性樹脂（Ａ）と、飽和ポリエステル樹脂、アクリル酸エステル樹脂、メタクリル酸エステル樹脂、酢酸ビニル樹脂、ポリアミド樹脂、エポキシ樹脂（未硬化物）、炭化水素樹脂、軟質塩化ビニル樹脂、エチレン酢酸ビニル−共重合樹脂、塩化ビニル−酢酸ビニル共重合樹脂、塩化ビニル−アクリル共重合樹脂、スチレン樹脂、アクリル−スチレン共重合樹脂から選ばれるガラス転移温度が０℃以上７０℃以下の範囲にあり、前記熱可塑性樹脂（Ａ）と化学構造が異なる熱可塑性重合体（Ｂ）の一種又は二種以上が、（Ａ）／（Ｂ）＝９０／１０〜２０／８０（重量比）の割合で溶融一体化されてなる、外径が０．２ｍｍ〜３ｍｍのフィラメントから構成され、熱可塑性重合体（Ｂ）のガラス転移温度近傍の温度以上、融点未満の温度域で外部応力を加えることにより、前記応力に順応した形状に変形自在であり、ガラス転移温度未満の温度域で前記変形された形状に固定される機能を備えた人形用毛髪。
【請求項２】
前記人形用毛髪に可逆熱変色性材料又は可逆熱変色性マイクロカプセル顔料が分散状態に含有されてなる請求項１の人形用毛髪。
【請求項３】
請求項１又は２の人形用毛髪を植毛してなる人形類。
【発明の詳細な説明】
【０００１】
【発明の属する技術分野】
本発明は人形用毛髪及びそれを用いた人形類に関する。更に詳細には、特定温度域で外部応力を加えることによって、容易に任意形状に変形自在であり、且つ、前記変形した形状を特定温度域で固定できる人形用毛髪及びそれを用いた人形類に関する。
【０００２】
【従来の技術】
従来、人形用毛髪として、細線状の形状記憶型合金を適用したり（実開昭５８−７４９９１号公報）、或いは形状記憶樹脂を適用したもの（実開平２−１４１４９８号公報）が開示されている。
【０００３】
【発明が解決しようとする課題】
前記した従来の人形用毛髪にあっては、自由に髪形を変形させることができ、しかもヘアドライヤーや温水等の簡易な加熱手段によって元の形状に戻すことができる。しかしながら、前記人形用毛髪は、実際の毛髪と形状及び近似する性質、即ち、毛髪と同様の太さ、しなやかさ、手触り、光沢等を有するものが一般的に用いられるため、個々の毛髪は比較的細径であり、人形類に植毛される毛髪の本数も多く、従って、幼児等が毛髪を変形させる際に絡まり合ったり、手入れに手間がかかるといった自由度に欠け、簡易に遊ぶことができない。
従って、本発明は、常温〜７０℃以下の温度域、好適には３０℃〜６０℃の温度域で、手触、ヘアドライヤー、温水等の簡易な手段により容易に毛髪の形状を変形させることができると共に、前記変形した状態の毛髪を冷却することにより固定でき、又、必要に応じて固定した毛髪の形状を元の状態に復元させたり、別の形状に変形できる等の繰り返しの変形、復元機能と持久性を備え、幼児等にあっても容易に毛髪の形状を変形させて遊ぶことができる人形用毛髪及びそれを用いた人形類を提供しようとするものである。
【０００４】
【課題を解決するための手段】
本発明は、ポリアミド樹脂、ポリエステル樹脂、アクリロニトリル−スチレン共重合樹脂、アクリロニトリル−ブタジエン−スチレン樹脂、ポリカーボネート樹脂、塩化ビニルデン−塩化ビニル共重合体、共重合アクリロニトリル樹脂、及び、ポリウレタン系、ポリアミド系、スチレン系、ポリオレフィン系、ポリブタジエン系、ポリエステル系、エチレン−酢酸ビニル系熱可塑性エラストマーから選ばれる一種又は二種以上である熱可塑性樹脂（Ａ）と、飽和ポリエステル樹脂、アクリル酸エステル樹脂、メタクリル酸エステル樹脂、酢酸ビニル樹脂、ポリアミド樹脂、エポキシ樹脂（未硬化物）、炭化水素樹脂、軟質塩化ビニル樹脂、エチレン酢酸ビニル−共重合樹脂、塩化ビニル−酢酸ビニル共重合樹脂、塩化ビニル−アクリル共重合樹脂、スチレン樹脂、アクリル−スチレン共重合樹脂から選ばれるガラス転移温度が０℃以上７０℃以下の範囲にあり、前記熱可塑性樹脂（Ａ）と化学構造が異なる熱可塑性重合体（Ｂ）の一種又は二種以上が、（Ａ）／（Ｂ）＝９０／１０〜２０／８０（重量比）の割合で溶融一体化されてなる、外径が０．２ｍｍ〜３ｍｍのフィラメントから構成され、熱可塑性重合体（Ｂ）のガラス転移温度近傍の温度以上、融点未満の温度域で外部応力を加えることにより、前記応力に順応した形状に変形自在であり、ガラス転移温度未満の温度域で前記変形された形状に固定される機能を備えた人形用毛髪を要件とする。更には、前記人形用毛髪に可逆熱変色性マイクロカプセル顔料が分散状態に含有されてなること、前記人形用毛髪を人形類に植毛してなること等を要件とする。
【０００５】
前記熱可塑性樹脂（Ａ）としては、ポリアミド樹脂（６−ナイロン、６，６ナイロン、１２−ナイロン、６，９ナイロン、６１２ナイロン、６−６，６共重合ナイロン、６−１２共重合ナイロン、６−６，６−１２共重合ナイロン、６，９−１２共重合ナイロン等）、ポリエチレンテレフタレート、ポリブチレンテレフタレート等のポリエステル樹脂、アクリロニトリル−スチレン共重合樹脂、アクリロニトリル−ブタジエン−スチレン樹脂、ポリカーボネート樹脂、塩化ビニルデン−塩化ビニル共重合体、共重合アクリロニトリル樹脂、ポリウレタン系熱可塑性エラストマー、ポリアミド−ポリエーテルブロック共重合樹脂等のポリアミド系熱可塑性エラストマー、スチレン−ブタジエンブロック共重合樹脂等のスチレン系熱可塑性エラストマー、ポリプロピレン−エチレンプロピレンラバーブロック共重合樹脂等のポリオレフィン系熱可塑性エラストマー、ポリブタジエン系熱可塑性エラストマー、ポリエステル系熱可塑性エラストマー、或いはエチレン−酢酸ビニル系共重合体等の熱可塑性エラストマーの何れかより選ばれる重合体を用いる。
前記した樹脂のうち、繊維形成性の汎用の樹脂であり、融点又は軟化点が１００℃以上の樹脂が基体樹脂としての適正な剛性を維持して形態保持性に寄与するので有効である。
【０００６】
更には、初期のしなやかな柔軟性状を長期間保持するには、前記熱可塑性エラストマーを適用することが望ましい。前記エラストマーの適用により成形体が経時により、しなやかさが失われて硬質化することが回避される。
【０００７】
熱可塑性重合体（Ｂ）としては、飽和ポリエステル樹脂、アクリル酸エステル樹脂、メタクリル酸エステル樹脂、酢酸ビニル樹脂、ポリアミド樹脂、エポキシ樹脂（未硬化物）、炭化水素樹脂、軟質塩化ビニル樹脂、エチレン酢酸ビニル−共重合樹脂、塩化ビニル−酢酸ビニル共重合樹脂、塩化ビニル−アクリル共重合樹脂、スチレン樹脂、アクリル−スチレン共重合樹脂を用いる。
前記熱可塑性重合体（Ｂ）のうち、ガラス転移温度が０℃以上７０℃以下、好ましくは、５℃〜６５℃、より好ましくは、２０℃〜６５℃、更に好ましくは、３０℃〜５０℃のものが効果的であり、中でも、飽和ポリエステル樹脂、アクリル系樹脂、塩化ビニル−酢酸ビニル共重合樹脂、スチレン樹脂等が好適である。
【０００８】
前記ガラス転移温度範囲にある熱可塑性重合体（Ｂ）を選択することにより、生活温度範囲の温度、或いはその近傍の温度域で手触或いは公知の各種の毛髪変形治具や、適宜の応力変形手段の適用により、容易に任意形状に変形させることができると共に、冷却により前記変形した形状を保持する機能を有し、幼児等が簡易に毛髪の形状を変えて遊ぶことができる。
【０００９】
前記熱可塑性樹脂（Ａ）と熱可塑性重合体（Ｂ）の溶融一体化は、具体的には、熱可塑性樹脂（Ａ）と熱可塑性重合体（Ｂ）が溶融ブレンドされている形態と、熱可塑性重合体（Ｂ）が芯部を形成し、その周囲を熱可塑性樹脂（Ａ）が鞘状に取り巻き接合された芯鞘型、或いは前記（Ａ）及び（Ｂ）が並列に接合された接合型等の複合繊維形態を挙げることができる。
【００１０】
ここで、フィラメントが溶融ブレンドされた形態にあっては、熱可塑性重合体（Ｂ）は、熱可塑性樹脂（Ａ）とは、化学構造が異なる重合体から選ばれ、熱可塑性重合体（Ｂ）が分散状態又は分散と相溶が混在された状態が本発明の機能を有効に発現させる。化学構造が同一の樹脂同士、即ち、同質の樹脂同士の組み合わせにあっては、均質な相溶体を形成し、熱可塑性樹脂（Ｂ）のガラス転移温度以上における粘弾性的性状が、熱可塑性樹脂（Ａ）により適正にコントロールされることなくそのまま発現されるので、成形フィラメント相互を重ねた状態で放置したとき等には、相互にくっつき易くなりがちであり、一方、ガラス転移温度未満の温度域における固定化機能も相対的に低下することになる。
【００１１】
熱可塑性樹脂（Ａ）と、熱可塑性重合体（Ｂ）のブレンドする割合はＡ／Ｂ＝９０／１０〜２０／８０（重量比）が有効であり、好ましくは、９０／１０〜５０／５０であり、熱可塑性重合体（Ｂ）の重量が増加するに従い粘性が大となり、９０重量％を越えると、粘性が高すぎて粘着性が生じ、成形体同士を密接させて放置するとくっつき等の不具合を生じ、一方、１０重量％未満の系では、変形処理時における曲げ弾性率の低下による作用が不十分であり、粘弾性が十分に発現されず所期の変形性を生じ難い。
ここで、前記（Ａ）及び（Ｂ）は、それぞれが単一でなく、複数を併用してもよい。
【００１２】
前記熱可塑性樹脂（Ａ）は、熱可塑性重合体（Ｂ）のガラス転移温度以上における粘弾性状に転移した際にも、樹脂自体の性状が維持されており、粘着性が適宜に抑制されて、成形体同士の密着時におけるくっつきによるトラブルの回避に寄与する。
【００１３】
前記した構成において、熱可塑性樹脂（Ａ）はポリアミド系エラストマーであり、熱可塑性重合体（Ｂ）はガラス転移温度が０℃〜５０℃の飽和ポリエステル樹脂である場合、重量比は、ポリアミド系エラストマー／飽和ポリエステル樹脂＝９０／１０〜２０／８０（重量比）、好ましくは、ポリアミド系エラストマー／飽和ポリエステル樹脂＝８０／２０〜３０／７０（重量比）、更に好ましくは、５０／５０〜７０／３０（重量比）の範囲が有効である。前記範囲に特定することにより、ポリアミド自体のもつ高強度、触感が適正に発現され、所期の変形−固定機能が効果的に発現される。更には、前記した変形−固定機能が経時的にも安定的に保持される。
【００１４】
前記した構成において、熱可塑性重合体（Ｂ）は、ガラス転移温度以下の温度域にあっては、比較的剛性的性状を呈しているが、ガラス転移温度以上では粘弾性的性状に変化し、曲げ弾性率が低下することにより、本来剛性的な熱可塑性重合体（Ｂ）の剛性と曲げ弾性率が相対的に低下して、外部応力により任意の形状への変形自在性が得られ、前記変形した形状は、ガラス転移温度以下の温度域で剛性的性状に復帰し固定される。
【００１５】
前記したとおり、熱可塑性樹脂（Ａ）と、特定のガラス転移温度を有する熱可塑性重合体（Ｂ）の組み合わせによる一体化により、熱可塑性樹脂（Ａ）或いは熱可塑性重合体（Ｂ）の各単体では発現できない特定温度域における変形自在性と、前記温度域で変形した形状を特定温度域で固定する機能を備え、しかも前記した変形−固定性が生活温度範囲の温度或いは日常的な加熱、冷熱手段により簡易に達成でき、更に前記賦形された毛髪をガラス転移温度以上の温度域で解除して、別の任意の形状に変形−固定できるといった、繰り返しの実用に耐える持久性を備えた人形用毛髪を与える。
【００１６】
前記人形用毛髪のモノフィラメントの外径は０．２〜３．０ｍｍ、より好ましくは０．５〜２ｍｍの範囲である。０．２ｍｍ未満の径のものは細すぎるため、形状を変える際、毛髪同士が絡まり易く、しかも人形に多数植毛する必要があるため、手入れに手間がかかる。又、簡易な加温又は冷却手段として温水又は冷水を適用すると毛髪間に水分を保持し易くなるため乾燥し難く、幼児等が適用するには不向きである。
一方、３ｍｍを越えると太くなり過ぎて、毛髪の性状を示し難くなる。
【００１７】
前記したフィラメントは、溶融紡糸装置の適用による溶融紡糸により、モノフィラメント形態又はマルチフィラメント形態として製造される。
ここで、モノフィラメントの断面は、円形状に限らず、星型、Ｙ型、その他の異形状のものも有効であり、触感、嵩高性、カール加工性等により適宜選択される。
【００１８】
前記した人形用毛髪は、人形類として、人形又は動物玩具に植毛することができ、具体的には、人形の頭部、顔部、胴部、手足部等の適宜部分、動物玩具の体毛等に用いることができ、前記人形類に毛髪を植毛する方法としては、毛髪の外径が０．２〜０．５ｍｍと比較的細い場合、植毛ミシン等により植毛したり、前記毛髪を複数本束ねることのできる固定片を用いて、毛髪の端部を固定し、前記固定片を人形類の植毛する部分に固定する方法等が挙げられる。
又、毛髪の外径が０．５〜１．５ｍｍのものは、前記毛髪を複数本束ねることのできる固定片を用いて毛髪の一部を固定し、前記固定片を人形類の植毛する部分に固着する方法、或いは金属線間に毛髪を介在させ、前記金属線を縒り合わせて毛髪を金属線に固定し、この金属線を人形類の植毛する部分に固定する方法等が挙げられる。
更に、毛髪の外径が１．０〜３．０ｍｍ、好ましくは１．５〜３．０ｍｍのものは、前記毛髪を複数本束ねることのできる固定片を用いて、毛髪の端部を固定し、前記固定片を人形類の植毛する部分に固着する方法や、金属線間に毛髪を介在させ、前記金属線を縒り合わせて毛髪を金属線に固定し、この金属線を人形類の植毛する部分に固定する方法の他に、人形類の頭部或いは頭皮と一体に成形する方法が挙げられる。
【００１９】
前記フィラメントを形成する原料樹脂の１ｋｇ当り、一般顔料の０．０５〜１．０ｇ、蛍光顔料の１〜２０ｇ、マイクロカプセル顔料の１０〜１００ｇ等をブレンドして成形し、彩色したフィラメントを構成することができる。
【００２０】
更には、従来より汎用の光安定剤、例えば、紫外線吸収剤、酸化防止剤、老化防止剤、一重項酸素消光剤、オゾン消色剤、可視光線吸収剤、赤外線吸収剤から選ばれる光安定剤を原料樹脂中に適宜配合してフィラメントを形成したり、光安定剤を固着剤に含有させた光安定剤層を表面に設けることができる。
【００２１】
又、従来より汎用の各種可塑剤、例えば、フタル酸系、脂肪族二塩基酸エステル系、リン酸エステル系、エポキシ系、フェノール系、トリメリット酸系等を１〜３０重量％配合して、変形可能温度を低下させたり、柔軟性を付与することができる。
【００２２】
更に、加工性、物性等を改善するために、炭酸カルシウム、炭酸マグネシウム、酸化チタン、タルク、その他の着色顔料等を添加することもできる。
【００２３】
前記人形用毛髪に分散状態に含有する可逆熱変色性マイクロカプセル顔料は、電子供与性呈色性有機化合物と電子受容性化合物と呈色反応を可逆的に生起させる有機化合物媒体の三成分を含む可逆熱変色性材料をマイクロカプセルに内包させたものが有効であり、該可逆熱変色性材料としては、本出願人の提案による特公昭５１−３５４１４号公報、特公昭５１−４４７０６号公報、特公平１−１７１５４号公報、特開平７−１８６５４６号公報等に記載されている熱変色性材料、或いは、本出願人が提案した特公平４−１７１５４号公報等に記載されている、大きなヒステリシス特性を示して変色する感温変色性色彩記憶性熱変色性材料、即ち、温度変化による着色濃度の変化をプロットした曲線の形状が、温度を変色温度域より低温側から温度を上昇させていく場合と逆に変色温度より高温側から下降させていく場合とで大きく異なる経路を辿って変色するタイプの変色材であり、低温側変色点と高温側変色点の間の常温域において、前記低温側変色点以下又は高温側変色点以上の温度で変化させた状態を記憶保持できる特徴を有する可逆熱変色性材料、特公平１−２９３９８号公報に記載した温度変化による色濃度−温度曲線に関し、３℃以下のヒステリシス幅をもつ、高感度の可逆熱変色性材料等が挙げられる。
【００２４】
前記した可逆熱変色性材料をマイクロカプセルに内包して使用することにより、種々の使用条件において可逆熱変色性材料は同一の組成に保たれ、同一の作用効果を奏することができ、化学的及び物理的に安定な顔料を構成できる。
尚、前記可逆熱変色性マイクロカプセル顔料の粒子径は１〜３０μｍ、好ましくは２〜１５μｍの範囲のものを適用できる。
【００２５】
又、前記マイクロカプセル顔料は、固着剤を含む媒体中に分散されて、インキ、塗料などの色材として適用され、コーティング或いは吹き付け加工等によりフィラメント表面に可逆熱変色層を形成することもできる。
【００２６】
前記におけるマイクロカプセル顔料は、コーティング樹脂層中に０．５〜４０重量％、好ましくは１〜３０重量％含有させることができる。０．５重量％未満の配合量では鮮明な熱変色効果を視覚させ難いし、４０重量％を越えると、過剰であり、消色状態にあって残色が生じることもある。
【００２７】
【発明の実施の形態】
本発明人形用毛髪及びそれを用いた人形類を実施例によってさらに具体的に説明するが、本発明はこの実施例によって何ら限定されるものではない。
尚、実施例中の配合は重量部を示す。
【００２８】
実施例１（図１、２参照）
熱可塑性樹脂（Ａ）としてイソフタル酸３５モル％変性ポリブチレンテレフタレート（融点１６８℃）３００部、熱可塑性重合体（Ｂ）としてアクリル樹脂〔商品名：ダイヤナールＢＲ−１１７、三菱レーヨン（株）製、ガラス転移温度３５℃〕１５０部を混合し、汎用の溶融紡糸装置を使用して、延伸処理することにより、人形用毛髪２として長さ３００ｍｍ、外径約１．０ｍｍのフィラメントを得た。
前記フィラメントを１００本用いて、各フィラメント５本ずつを中央部より折り曲げ、屈曲した部分に固定片を取付け、前記固定片を人形の頭部に埋め込み、胴体部と組み合わせて人形類１を構成した。
【００２９】
前記人形用毛髪２を３９℃の温水に浸して指に巻き付け、次いで１５℃の水に浸すと、毛髪は指と同一径でカールした状態となり、外力を加えない限り、その形状を保持した。
又、ブラシを使用しても毛髪同士が絡まることがなく、毛髪の乾燥性にも優れている。
【００３０】
次に、前記カール状態の人形用毛髪を直線状態に伸ばした形で固定し、再び３９℃の温水で加温した後、１５℃の水に浸すと初期のストレート状態に戻った。
【００３１】
前記形状変化は繰返し可能で、容易に所望の形状をとることができた。
【００３２】
実施例２
熱可塑性樹脂（Ａ）として、ポリアミド系熱可塑性エラストマー〔商品名：ダイアミドＥ６２、ダイセル．ヒュルス（株）製〕４００部、熱可塑性重合体（Ｂ）として、ポリエステル樹脂〔商品名：エリーテルＵＥ−３５００、ユニチカ（株）製、ガラス転移点３０℃〕３００部を混合し、汎用の溶融紡糸装置を使用して、延伸処理することにより、人形用毛髪２として長さ５０ｍｍ、外径約０．３ｍｍのフィラメントを得た。
前記フィラメントを人形類１としてプラスチック材からなる馬の形態の動物玩具の尾部に３０本植毛した。
【００３３】
前記の毛髪を指に巻き付け、５分間保持すると毛髪は波形状となり、数十分間その状態を保った後、徐々に波形が解除され、数時間〜１日放置により元のストレート状態に復した。
又、前記波形状の毛髪を直線状態に伸ばした形で固定し、３５℃で５分間放置し、ついで２０℃の室温下で放置すると毛髪は初期のストレート状態に戻った。
【００３４】
実施例３
可逆性熱変色性マイクロカプセル顔料の調製
１，２−ベンツ−６−ジエチルアミノフルオラン２部、１，１−ビス（４−ヒドロキシフェニル）−ｎ−オクタン６部、カプリン酸ステアリル５０部からなる可逆性熱変色性材料をエポキシ樹脂／アミンの界面重合法によってマイクロカプセル化して平均粒子径１０〜２０μｍの可逆性熱変色性マイクロカプセル顔料を得た。
得られた顔料は約３４℃以上で無色、約２８℃以下で桃色に可逆的に変化した。
【００３５】
前記マイクロカプセル顔料を乾燥、脱水したもの１０部と、実施例１で得られた熱可塑性樹脂組成物３００部を混合し、１８０℃でエクストルーダーにて溶融混合し、感温変色性熱可塑性樹脂組成物を得た。
前記組成物は概略３４℃以上で無色、２８℃以下で桃色に可逆的に変化した。
【００３６】
次いで、前記感温変色性熱可塑性樹脂組成物を汎用の溶融紡糸装置を使用して、延伸処理することにより、人形用毛髪として長さ１５０ｍｍ、外径約１．５ｍｍのフィラメントを得た。
【００３７】
前記フィラメント９０本を用いて、各フィラメント３本ずつの端部を固定片に固定して、前記固定片を人形の頭部に埋め込み、胴体部と組み合わせて人形を構成した。
前記桃色の人形用毛髪を頂点から１ｃｍ周期の波形をした板に挟み込んで固定し、３９℃の温水に浸すと毛髪は桃色から無色に変化した。２０℃の室温下に放置すると毛髪は再び桃色に発色し、波形の板を取り外すと毛髪は、波形の板と同一周期にウエーブした状態となり、外力を加えない限り、その状態を保持した。  又、ブラシを使用しても毛髪同士が絡まることがなく、毛髪の乾燥性にも優れている。
【００３８】
次いで、このウエーブした毛髪を直線状態に伸ばした形で固定し、再び３９℃の温水に浸すと無色に変化し、室温下で放置すると桃色に発色すると共に固定具を取り去った時には、初期のストレート状態に復した。
【００３９】
前記形状変化は繰返し可能で、容易に所望の形状をとることができた。
【００４０】
実施例４
鞘材料として、ポリアミド樹脂〔商品名：リルサンＡＭＮＯ、東レ（株）製、融点１８０℃〕、芯材料として、飽和ポリエステル樹脂〔商品名：バイロン１０３、東洋紡（株）製、ガラス転移点４７℃〕とを重量比５０／５０で使用し、汎用の複合繊維紡糸装置を使用して紡出することにより、人形用毛髪として芯−鞘構造の直径０．５ｍｍの複合フィラメントからなるマルチフィラメントを得た。  前記フィラメントをプラスチック材からなる人形の顎部に２００本植毛し、胴体部と組み合わせて人形を構成した。
【００４１】
前記人形用毛髪を外径９ｍｍの円筒状のヘアーカーラーに巻き付け、ヘアドライヤーで加温し、次いで３５℃以下の室温下で放置した後、カーラーを外すと、毛髪はカーラーと同一径でカールした状態となり、外力を加えない限り、その形状を保持した。
【００４２】
次に、前記カール状態の毛髪を直線状態に伸ばした形で固定し、再びヘアドライヤーで加温した後、室温下で放置し、固定具を取り去ると毛髪は初期のストレート状態に戻った。
【００４３】
又、ヘアドライヤーを使わなくとも、５０℃のオーブン中で加温した後、速やかに櫛、ブラシ等で毛髪を伸ばしながらブラッシングすることによりストレート状態に復した。
【００４４】
前記変形−固定は、約５０℃以上で変形、約３５℃以下での固定が繰返し可能で、所望の形状をとることができた。
【００４５】
実施例５
熱可塑性樹脂（Ａ）として、ポリアミド系熱可塑性エラストマー〔商品名：ダイアミドＥ６２、ダイセル．ヒュルス（株）製〕４００部、熱可塑性重合体（Ｂ）として、ポリエステル樹脂〔商品名：エリーテルＵＥ−３５００、ユニチカ（株）製、ガラス転移点３０℃〕３００部を混合し、汎用の溶融紡糸装置を使用して、延伸処理することにより、人形用毛髪として長さ２５０ｍｍ、外径約２．５ｍｍのフィラメントを得た。
前記フィラメント１００本を金属線間に介在させ、前記金属線を縒り合わせて毛髪を金属線に固定し、この金属線を人形の頭部に固定し、胴体部と組み合わせて人形を構成した。
【００４６】
前記の毛髪を外径９ｍｍのヘアーカーラーに巻き付け、２５℃の室温下で５分間保持した。その後、カーラーを外すと、毛髪はカーラーと同一径でカールした状態となり、数十分間その状態を保った後、徐々にカールが解除され、数時間〜１日放置により元のストレート状態に復した。
又、ブラシを使用しても毛髪同士が絡まることがなかった。
【００４７】
又、カーラーに巻いた状態で３５℃のオーブン中で３分間加温し、次いで２０℃の室温下で放置した後、カーラーを外すとヘアーカーラーの径と同一径でカールした状態となり、外力を加えない限り、その形状を保持した。
次に、前記カール状態の毛髪を直線状態に伸ばした形で固定し、再び３５℃のオーブン中で加温した後、２０℃の室温下で放置し、固定具を取り去ると毛髪は初期のストレート状態に戻った。
【００４８】
又、前記３５℃でカールさせた毛髪を２５〜３０℃の室温下で放置しておくと数時間〜１日放置により概略元のストレート状態に自然に戻った。
又、ブラシを使用しても毛髪同士が絡まることがなかった。
【００４９】
【発明の効果】
本発明の人形用毛髪は、常温〜７０℃以下の温度域、好適には３０℃〜６０℃の温度域で簡易に自在な髪形に変形させることができ、冷却により変形した髪形を固定でき、必要に応じて、前記固定した髪形を元の状態に復元させたり、別の髪形に変形できる等の繰り返しの持久性を備え、幼児等にあっても容易に髪形を変形させて遊ぶことができる人形用毛髪及びそれを用いた人形を提供することができる。
【図面の簡単な説明】
【図１】  本発明人形用毛髪及びそれを用いた人形類の一実施例の、人形用毛髪がストレート状態を示す説明図である。
【図２】  本発明人形用毛髪及びそれを用いた人形類の一実施例の、人形用毛髪がカールした状態を示す説明図である。
【図３】  本発明人形用毛髪及びそれを用いた人形類の他の実施例の、人形用毛髪がストレート状態を示す説明図である。
【図４】  本発明人形用毛髪及びそれを用いた人形類の他の実施例の、人形用毛髪が波形状態を示す説明図である。
【符号の説明】
１  人形類
２  人形用毛髪
【図１】
0003756278.tif 000002
【図２】
0003756278.tif 000003
【図３】
0003756278.tif 000004
【図４】
0003756278.tif 000005